СПОСОБ И ШИХТА ДЛЯ ПРОИЗВОДСТВА УГЛЕРОДИСТОЙ, КОНСТРУКЦИОННОЙ СТАЛИ И ПОНИЖЕННОЙ ПРОКАЛИВАЕМОСТЬЮ В ДУГОВОЙ СТАЛЕПЛАВИЛЬНОЙ ПЕЧИ

1. Способ производства углеродистой, конструкционной стали пониженной прокаливаемости, включающий загрузку в сталеплавильный агрегат металлической шихты, состоящей из лома, ввод шлакообразующих и неоднократное скачивание шлака, чтобы за счет такой операции обеспечить в расплаве при выпуске содержание марганца и хрома не более 0,1% фосфора не более 0,01%, заливку полупродукта углеродистого или доменного передельного чугуна 1,0÷35 мас.%, нагрев расплава до температуры начала доводки, доводку расплава по составу и температуре посредством проведения окислительных реакций газообразным кислородом и энергии электрической дуги, корректировку состава шлака в процессе плавки, предварительное раскисление металла низкокремнистым ферросилицием или ферроалюминием, при этом процесс плавки металла ведут в дуговой сталеплавильной печи (ДСП), а доводку расплава по температуре и содержанию углерода, раскисление и легирование металла производят на установке ковш-печь (УКП) с последующей обработкой на вакууматоре.
2. Способ по п.1, отличающийся тем, что металл раскисляют и легируют в установке ковш-печь алюминием и титаном или его сплавами, при перемешивании газообразным аргоном, которые вводят с расходом, обеспечивающим в готовом металле содержание алюминия 0,03÷0,06 мас.% и титана 0,06÷0,12 мас.%.
3. Шихта для производства конструкционной стали пониженной прокаливаемости, состоящая из углеродистого полупродукта, полученного после деванадации ванадиевого передельного чугуна или доменного передельного чугуна с содержанием в нем марганца не более 0,5%, хрома не более 0,4% и металлического лома с содержанием в нем хрома, марганца, никеля и меди, обеспечивающих по расплавлению содержание каждого в расплаве не более 0,1%, отличающаяся тем, что углеродистый полупродукт или доменный передельный чугун и металлический лом используют при следующем соотношении компонентов, мас.%:
металлический лом
65÷99,0
углеродистый полупродукт или
доменный передельпый чугун
1,0÷35